(57)【要約】      （修正有）【課題】キャパシタンス定数が比較的高く、積層セラミックコンデンサ（ＭＬＣＣ）に適用可能な、薄い誘電体シェル層を形成した小粒径のコアシェル粉体の提供。【解決手段】チタン化合物含有コアシェル紛体は、複数のコアシェル粒子を含有し、複数のコアシェル粒子の各々は、コア本体１と、コア本体１を封入するシェル層２とを包含する。コア本体１は導電性である。シェル層２は、ペロブスカイト構造を有するチタン酸塩酸化物及びスピネル構造を有するチタン酸塩酸化物から選択される結晶を包含する。コア本体１及びシェル層２は互いに化学的に結合している。【選択図】図１
2016037439.tif 000002
【特許請求の範囲】
【請求項１】
複数のコアシェル粒子を有するチタン化合物含有コアシェル紛体であって、
前記コアシェル粒子の各々は、コア本体と、前記コア本体を封入するシェル層とを包含し、
前記コア本体は導電性であり、
前記シェル層は、ペロブスカイト構造を有するチタン酸塩酸化物及びスピネル構造を有するチタン酸塩酸化物からなるグループから選択される結晶を包含し、
前記コア本体及び前記シェル層は互いに化学的に結合している、
コアシェル紛体。
【請求項２】
前記コアシェル粒子の各々の前記コア本体はＴｉＮからなる、請求項１に記載のコアシェル紛体。
【請求項３】
前記結晶は、チタン酸バリウム及びチタン酸ストロンチウムからなるグループから選択される、請求項２に記載のコアシェル紛体。
【請求項４】
前記結晶はチタン酸リチウムであり、スピネル構造を有する、請求項２に記載のコアシェル紛体。
【請求項５】
前記コアシェル粒子の各々の前記シェル層は、前記結晶中にドープされる酸化物をさらに包含する、請求項１乃至４のいずれか一項に記載のコアシェル紛体。
【請求項６】
チタン化合物紛体と無機塩紛体とを調製するステップ；
前記チタン化合物紛体と前記無機塩紛体とを混合して、予備成形紛体を形成するステップ；及び
前記チタン化合物紛体の各粒子表面上にチタン化合物含有結晶性シェル層を形成するため、前記予備成形紛体を焼成に付して、前記チタン化合物紛体の粒子表面と、前記無機塩紛体との固相反応を引き起こすステップ
を有するチタン化合物含有コアシェル紛体を製造する方法。
【請求項７】
前記チタン化合物紛体はＴｉＮからなる、請求項６に記載のチタン化合物含有コアシェル紛体を製造する方法。
【請求項８】
焼成は、１０ｐｐｍより大きく、１００００ｐｐｍ未満の酸素の分圧で行われる、請求項６及び７のいずれか一項に記載のチタン化合物含有コアシェル紛体を製造する方法。
【請求項９】
無機塩紛体は、バリウムイオン、ストロンチウムイオン、リチウムイオン及びそれらの組み合わせからなるグループから選択されるカチオンを含有する塩である、請求項６及び７のいずれか一項に記載のチタン化合物含有コアシェル紛体を製造する方法。
【請求項１０】
前記塩は、炭酸塩、水酸化物、リン酸塩及びそれらの組み合わせからなるグループから選択されるアニオンをさらに含有する、請求項９に記載のチタン化合物含有コアシェル紛体を製造する方法。
【請求項１１】
前記チタン化合物紛体と前記無機塩紛体とを溶媒内で混合し、次いで予備形成紛体を形成するため乾燥する、請求項６乃至１０のいずれか一項に記載のチタン化合物含有コアシェル紛体を製造する方法。
【請求項１２】
複数のコアシェル粒子を有するチタン化合物含有焼成体であって、
前記コアシェル粒子の各々は、コア本体と、前記コア本体を封入するシェル層とを包含し、
前記コア本体は導電性であり、
前記シェル層は、ペロブスカイト構造を有するチタン酸塩酸化物及びスピネル構造を有するチタン酸塩酸化物からなるグループから選択される結晶を包含し、
前記コア本体及び前記シェル層は互いに化学的に結合している、
前記コアシェル粒子の隣接するそれぞれの前記シェル層は、焼成プロセスを介して互いに相互結合している、
チタン化合物含有焼成体。
【請求項１３】
前記コアシェル粒子の各々の前記コア本体はＴｉＮからなる。請求項１２に記載のチタン化合物含有焼成体。
【請求項１４】
前記結晶は、チタン酸バリウム及びチタン酸ストロンチウムからなるグループから選択される、請求項１３に記載のチタン化合物含有焼成体。
【請求項１５】
前記結晶はチタン酸リチウムであり、スピネル構造を有する、請求項１３に記載のチタン化合物含有焼成体。
【請求項１６】
前記コアシェル粒子の各々の前記シェル層は、前記結晶中にドープされる酸化物もしくは焼成助剤をさらに包含する、請求項１２乃至１５のいずれか一項に記載のチタン化合物含有焼成体。
【請求項１７】
前記コアシェル粒子の各々の前記シェル層は誘電性である、請求項１２乃至１６のいずれか一項に記載のチタン化合物含有焼成体。
【発明の詳細な説明】
【技術分野】
【０００１】
本発明は、コアシェル紛体、その製造方法、及び焼成体に関わり、特にコアシェル粒子の各々がコア本体と、前記コア本体に化学的に結合したシェル層とを包含する、コアシェル粒子を有するチタン化合物含有コアシェル紛体に関わる。
【背景技術】
【０００２】
慣用の積層セラミックコンデンサ（ＭＬＣＣ）は、複数の金属層、及び前記金属層と交互に配置される複数の誘電体層を包含する。一般に、誘電体層厚さの減少及び誘電体層数の増加とともに、ＭＬＣＣのキャパシタンスは大きくなる。
【０００３】
誘電体層を製造する慣用の方法は、強誘電性もしくは常誘電性を有する誘電体紛体を焼成するステップを含む。強誘電性を有する誘電体紛体の典型的な例は、チタン酸バリウム紛体である。
【０００４】
より薄い誘電体層を得るために、焼成されるべきチタン酸バリウム紛体は、できる限り小さい粒径を有することを必要とする。しかしながら、小さな粒界を有するチタン酸バリウム紛体は、薄い誘電体層の形成を妨げる、大きな粒子へと一体になるもしくは塊になる傾向を有する。
【０００５】
前記問題を克服する為、誘電体層を設けるためコアシェル粒子を有するコアシェル紛体を使用することが提案された。各コアシェル粒子は、導電性コア本体と、前記導電性コア本体に付着した複数の誘電体サブ粒子からなるシェルとを包含する。
【０００６】
しかしながら、誘電体サブ粒子から形成されるシェルは、緩い構造を有しているので、各コアシェル粒子のシェルのキャパシタンス定数は比較的低く、これはＭＬＣＣの適用にとって不都合である。
【発明の概要】
【発明が解決しようとする課題】
【０００７】
従って、本発明の目的は、先行技術と関連した前述の欠点の少なくとも１個を克服できるコアシェル紛体を提供することである。
【課題を解決するための手段】
【０００８】
本発明の一態様によると、複数のコアシェル粒子を有するチタン含有コアシェル紛体が提供される。コアシェル粒子の各々は、コア本体と、前記コア本体を封入するシェル層とを包含する。コア本体は、導電性である。シェル層は、ペロブスカイト構造を有するチタン酸塩酸化物及びスピネル構造を有するチタン酸塩酸化物からなるグループから選択される結晶を包含する。前記コア本体及び前記シェル層は互いに化学的に結合している。
【０００９】
本発明の別の態様によると、チタン化合物含有コアシェル紛体を製造する方法が提供される。当該方法は、
チタン化合物紛体と無機塩紛体とを調製するステップ；
前記チタン化合物紛体と前記無機塩紛体とを混合して、予備成形紛体を形成するステップ；及び
前記チタン化合物紛体の各粒子表面上にチタン化合物含有結晶性シェル層を形成するため、前記予備成形紛体を焼成に付して、前記チタン化合物紛体の粒子表面と、前記無機塩紛体との固相反応を引き起こすステップ
を有する。
【００１０】
本発明のさらに別の態様によると、複数のコアシェル粒子を有するチタン化合物含有焼成体であって、
前記コアシェル粒子の各々は、コア本体と、前記コア本体を封入するシェル層とを包含する、チタン化合物含有焼成体が提供される。前記コア本体は導電性である。前記シェル層は、ペロブスカイト構造を有するチタン酸塩酸化物及びスピネル構造を有するチタン酸塩酸化物からなるグループから選択される結晶を包含する。前記コア本体及び前記シェル層は互いに化学的に結合している。前記コアシェル粒子の隣接するそれぞれの前記シェル層は、焼成プロセスを介して互いに相互結合している。
【図面の簡単な説明】
【００１１】
本発明の一実施形態を説明する図面において、
【図１】図１は、本発明によるチタン含有コアシェル粒子の実施形態の概略図である。
【図２】図２は、実施例１のコアシェル粒子のＸ線回折分析グラフである。
【図３】図３は、実施例１のコアシェル粒子のＳＴＥＭ  ＨＡＡＤＦ（走査透過電子顕微鏡法  高角度散乱環状暗視野）画像である。
【図４】図４は、実施例１のコアシェル粒子の電子回折パターンである。
【図５】図５は、実施例１のコアシェル粒子からなる焼成体のＴＥＭ（走査透過電子顕微鏡）画像である。チタン酸バリウムの強誘電性９０°ドメインが、矢印により示される。
【図６】図６は、図５のＳＴＥＭ  ＥＤＳ（エネルギー分散型Ｘ線分析）化学組成マッピングである。元素分布酸素（Ｏ−Ｋα），窒素（Ｎ−Ｋα），チタン（Ｔｉ−Ｋα）及びバリウム（Ｂａ−Ｍαβ）の画像がそれぞれ示される。
【図７】図７は、実施例１のコアシェル粒子からなる焼成体のＸ線回折スペクトルである。
【図８】図８は、実施例２のコアシェル粒子のＸ線回折スペクトルである。
【図９】図９は、実施例２のコアシェル粒子のＴＥＭ断面画像である。
【図１０】図１０は、図９のＳＴＥＭ  ＥＤＳ（エネルギー分散型Ｘ線分析）化学組成マッピングである。元素分布ストロンチウム（Ｓｒ−Ｋα），チタン（Ｔｉ−Ｋα），酸素（Ｏ−Ｋα）及び窒素（Ｎ−Ｋα）の画像がそれぞれ示される。
【図１１】図１１は、実施例２のコアシェル粒子の断面のＴＥＭ画像である。該ＴＥＭ画像内で３つの領域の制限視野電子回折（ＳＡ−Ｄｉｆｆ）パターンが囲まれている。
【図１２】図１２は、実施例３のコアシェル粒子のＸ線回折分析グラフである。
【図１３】図１３は、実施例３のコアシェル粒子のＴＥＭ画像である。
【図１４】図１４は、実施例３のコアシェル粒子の断面のＴＥＭ画像である。該ＴＥＭ画像内で、３つの領域の制限視野電子回折（ＳＡ−Ｄｉｆｆ）パターンが囲まれている。
【発明を実施するための形態】
【００１２】
実施形態の詳細な説明：
本発明によるコアシェル紛体の実施形態は、複数のコアシェル粒子を包含する。
【００１３】
図１を参照すると、コアシェル粒子の各々は、コア本体１と、前記コア本体１を封入するシェル層２とを包含する。前記コア本体１は導電性である。前記シェル層２は、ペロブスカイト構造を有するチタン酸塩酸化物及びスピネル構造を有するチタン酸塩酸化物からなるグループから選択される結晶を包含する。前記コア本体１及び前記シェル層２は互いに化学的に結合している。
【００１４】
前記コアシェル粒子の各々の前記コア本体１はＴｉＮからなる。
【００１５】
前記結晶は、チタン酸バリウム、チタン酸ストロンチウム及びチタン酸リチウムからなるグループから選択され得る。
【００１６】
前記コアシェル粒子の各々の前記シェル層２は、前記結晶中にドープされる酸化物をさらに包含する。
【００１７】
本発明の一例において、結晶はチタン酸バリウムもしくはチタン酸ストロンチウムである。
【００１８】
本発明の別の例において、結晶はチタン酸リチウムであり、スピネル構造を有する。
【００１９】
コアシェル紛体の実施形態を製造する方法は、以下のステップ：
チタン化合物紛体と無機塩紛体とを調製するステップ；
前記チタン化合物紛体と前記無機塩紛体とを混合して、予備成形紛体を形成するステップ；及び
前記チタン化合物紛体の各粒子表面上にチタン化合物含有結晶性シェル層を形成するため、前記予備成形紛体を焼成に付して、前記チタン化合物紛体の粒子表面と、前記無機塩紛体との固相反応を引き起こすステップ
を包含する。
【００２０】
予備形成紛体は、前記チタン化合物紛体と前記無機塩紛体とを溶媒内で混合し、次いで前記溶媒を除去するため乾燥することにより、形成される。溶媒は、水、アルコール、トルエン、及びイソプロパノールからなるグループから選択されてよい。
【００２１】
好ましくは、チタン化合物紛体はＴｉＮからなる。無機塩紛体は、バリウムイオン、ストロンチウムイオン、リチウムイオン及びそれらの組み合わせからなるグループから選択されるカチオンと、炭酸塩、水酸化物、リン酸塩及びそれらの組み合わせからなるグループから選択されるアニオンとを含有する塩である。無機塩紛体の例は、炭酸バリウム，炭酸ストロンチウム，炭酸リチウム，水酸化バリウム，水酸化ストロンチウム，水酸化リチウム，ホスホン酸バリウム，ホスホン酸ストロンチウム，及びホスホン酸リチウムを包含する。チタン化合物紛体の粒子表面と、前記無機塩紛体との固相反応において、無機塩紛体のカチオンはチタニウム化合物紛体の粒子表面上のチタン原子と置き換わり、チタン化合物含有結晶シェル層を形成するための焼成の際、置換されたチタン原子と反応する。一実施形態において、無機塩紛体は、炭酸バリウム紛体であり、チタン化合物紛体との混合の前に、焼成助剤と混合され得る。焼成助剤の例は、炭酸ストロンチウム，炭酸カルシウム，炭酸マグネシウム，及び炭酸リチウムを包含する。
【００２２】
好ましくは、焼成は、１０ｐｐｍより大きく、１００００ｐｐｍ未満の酸素の分圧で、より好ましくは、１０−８ａｔｍ未満の酸素の分圧で行われる。それにより、無機紛体のカチオンは、置換されたチタン原子と反応するだけでなく、焼成雰囲気内に存在する酸素とも反応して、チタン化合物含有結晶シェル層を形成する。
【００２３】
本実施形態のコアシェル粒子は、チタン化合物含有焼成体を製造するのに使用できる。焼成体において、前記コアシェル粒子の隣接するそれぞれの前記シェル層２は、焼成プロセスを介して互いに相互結合している。
【００２４】
ＭＬＣＣの作成方法は、以下のステップ：
前記実施形態のコアシェル紛体を溶媒内で粉砕するステップ；
前記粉砕の後、スラリーを形成するため、コアシェル紛体と有機バインダ（例えばポリ（ビニルアルコール）（ＰＶＡ）もしくはポリ（ビニルブチラール）（ＰＶＢ））とを混合するステップ；
グリーンシートを形成するため、スラリーを注型するステップ；
プリントグリーンシートを形成するため、前記グリーンシート上で金属電極層をプリントするステップ；
複数のシートを形成するため、前記プリントグリーンシートを切断するステップ；
予備成形バーを形成するため、前記シートを積み重ねるステップ；
前記予備成形バーを所望のサイズに切断するステップ；
チップを形成するため、前記予備成形バーから有機バインダを除去するステップ；
チタン化合物含有焼成煉瓦を形成するため、１１００℃乃至１３００℃の温度で前記チップを焼成するステップ；
前記チタン化合物含有焼成煉瓦の２つの対辺上の銅電極を浸漬するステップ；及び
外部電源に電気的に結合される準備ができているＭＬＣＣを形成するため、前記銅電極の各々の上のニッケル保護層とスズ層とを電気メッキするステップ
を包含する。
【００２５】
前記チタン化合物含有焼成煉瓦を形成するため、本発明のコアシェル紛体は、１３００℃よりも高い温度において焼成される必要がないことに留意する。
【００２６】
チタン化合物含有焼成煉瓦は、表面相互融合（ｓｕｒｆａｃｅ  ｉｎｔｅｒｆｕｓｉｏｎ）を介して互いに結合される複数のコアシェル粒子を包含する。前記コアシェル粒子の隣接するそれぞれの前記シェル層２は、焼成プロセスを介して互いに相互結合される。
【００２７】
コアシェル粒子の各々のシェル層２は、前記結晶中にドープされる酸化物もしくは焼成助剤をさらに包含する.
コアシェル粒子の各々のシェル層２は誘電性である。
【００２８】
本発明の実施形態の真価は、以下の実施例と関連して明らかになる。
【実施例】
【００２９】
実施例１：
アルコール内に予備成形紛体を形成するため、炭酸バリウム紛体及びＴｉＮ紛体をアルコール内で混合し、直径０．１ｍｍを有する二酸化ジルコニウムボールを備えたボールミル内で粉砕した。炭酸バリウム紛体対ＴｉＮ紛体のモル比は、１：５であった。
【００３０】
窒素ガスを使用して予備成形紛体を乾燥し、酸素分圧９．３×１０−９ａｔｍ及び温度８００℃、チャンバ内で３０分間の焼成に付した。それにより前記ＴｉＮ紛体の粒子の粒子表面と、前記炭酸バリウム紛体のカチオンとは、固相反応を経て、ＴｉＮ紛体の粒子の各粒子表面上にチタン含有結晶シェル層を形成した。それによりコアシェル粒子を形成した。
【００３１】
このように形成されたコアシェル粒子１００重量部を溶媒内で粉砕し、次いで有機バインダ１５重量部及びＳｉＯ２紛体１重量部と混合し、スラリーを形成した。グリーンシートを形成するため、コーティング機を使用してスラリーは被覆された。複数のペレットを形成するため、グリーンシートは穴あけされた。有機バインダを除去するため、ペレットを、０．０１５ａｔｍより大きい酸素分圧で、温度４５０℃で６０分間加熱した。コアシェル粒子の焼成体を形成するため、ペレットを、温度１２５０℃、３０分間、Ｎ２とＨ２（Ｈ２は０．０１％であった）とを含有する雰囲気下で焼成した。
実施例２：
アルコール内に予備成形紛体を形成するため、炭酸ストロンチウム紛体及びＴｉＮ紛体をアルコール内で混合し、直径０．１ｍｍを有する二酸化ジルコニウムボールを備えたボールミル内で粉砕した。炭酸ストロンチウム紛体対ＴｉＮ紛体のモル比は、３：１０であった。
【００３２】
Ｎ２ガスを使用して予備成形紛体を乾燥し、酸素分圧３．６×１０−９ａｔｍ及び温度１０００℃、チャンバ内で８０分間の焼成に付した。それにより前記ＴｉＮ紛体の粒子の粒子表面と、前記炭酸ストロンチウム紛体のカチオンとは、固相反応を経て、ＴｉＮ紛体の粒子の各粒子表面上にチタン含有結晶シェル層を形成した。それによりコアシェル粒子を形成した。
【００３３】
このように形成されたコアシェル粒子１００重量部を溶媒内で粉砕し、次いで有機バインダ１５重量部及びＳｉＯ２紛体１重量部と混合し、スラリーを形成した。グリーンシートを形成するため、コーティング機を使用してスラリーは被覆された。複数のペレットを形成するため、グリーンシートは穴あけされた。有機バインダを除去するため、ペレットを、０．０１５ａｔｍより大きい酸素分圧で、温度４５０℃で６０分間加熱した。コアシェル粒子の焼成体を形成するため、ペレットを、温度１２５０℃、３０分間、Ｎ２とＨ２（Ｈ２は０．０１％であった）とを含有する雰囲気下で焼成した。
実施例３：
アルコール内に予備成形紛体を形成するため、炭酸リチウム紛体及びＴｉＮ紛体をアルコール内で混合し、直径０．１ｍｍを有する二酸化ジルコニウムボールを備えたボールミル内で粉砕した。炭酸リチウム紛体対ＴｉＮ紛体のモル比は、３：１０であった。
【００３４】
Ｎ２ガスを使用して予備成形紛体を乾燥し、酸素分圧９．８×１０−９ａｔｍ及び温度９００℃、チャンバ内で５時間の焼成に付した。それにより前記ＴｉＮ紛体の粒子の粒子表面と、前記炭酸リチウム紛体のカチオンとは、固相反応を経て、ＴｉＮ紛体の粒子の各粒子表面上にチタン含有結晶シェル層を形成した。それによりコアシェル粒子を形成した。
分析結果：
図２は、実施例１のコアシェル粒子のＸ線回折パターンである。図２中、正方形の符号でマークされているピークは、ＴｉＮのピークを表し、菱形の符号でマークされるピークは、チタン酸バリウムのピークを表す。その結果は、実施例１のコアシェル粒子はもっぱらＴｉＮとチタン酸バリウムとを有し、不純物もしくは副生物を含まないことを示す。
【００３５】
実施例１のシェル層の結晶は、約１．００６のｃ／ａ比（式中、「ｃ」と「ａ」は結晶の格子パラメータである）を有する。その上さらに、シェル層は正方相を有し、優れた強誘電性を示す。
【００３６】
図３は、実施例１のコアシェル粒子を含有するＳＴＥＭサンプルのＳＴＥＭ  ＨＡＡＤＦ（走査透過電子顕微鏡法  高角度散乱環状暗視野）画像である。粗サンプルを形成するため、実施例１のコアシェル粒子はエポキシ樹脂の本体内に埋め込まれ、次いでＦＩＢ（収束イオンビーム）技術を使用してその粗サンプルをＳＴＥＭサンプルに薄肉化処理した。図３の明るく見える領域は、実施例１のコアシェル粒子のシェル層内に含まれるバリウムの存在を示す。
【００３７】
図４は、実施例１のコアシェル粒子の電子回折パターンである。結果は、実施例１のコアシェル粒子はＢａＴｉＯ３及びＴｉＮを包含することを証明する。
【００３８】
図５は、実施例１のコアシェル粒子の焼成体のＴＥＭ（走査透過電子顕微鏡）画像である。正方晶強誘電性チタン酸バリウムの形成の証拠として、強誘電性９０°ドメインが、矢印により示される。
【００３９】
図６は、図５のＳＴＥＭ  ＥＤＳ（エネルギー分散型Ｘ線分析）化学組成マッピングである。元素分布酸素（Ｏ−Ｋα），窒素（Ｎ−Ｋα），チタン（Ｔｉ−Ｋα）及びバリウム（Ｂａ−Ｍαβ）の画像がそれぞれ示される。結果は、実施例１のコアシェル粒子は、ＴｉＮ及び正方相を有するＢａＴｉＯ３を包含することを証明する。
【００４０】
図７は、実施例１のコアシェル粒子からなる焼成体のＸ線回折パターンである。正方相を有し、ＴｉＮ及びＢａＴｉＯ３に対応するピークが、図７中に見出される。  図８は、実施例２のコアシェル粒子のＸ線回折パターンである。図８中、正方形の符号でマークされているピークは、ＴｉＮのピークを表し、円形の符号でマークされるピークは、チタン酸ストロンチウムのピークを表す。その結果は、実施例２のコアシェル粒子はもっぱらＴｉＮとチタン酸ストロンチウムとを有し、不純物もしくは副生物を含まないことを示す。
【００４１】
図９は、実施例２のコアシェル粒子のＴＥＭ断面画像である。
【００４２】
図１０は、図９のＳＴＥＭ  ＥＤＳ（エネルギー分散型Ｘ線分析）化学組成マッピングである。元素分布ストロンチウム（Ｓｒ−Ｋα），チタン（Ｔｉ−Ｋα），酸素（Ｏ−Ｋα）及び窒素（Ｎ−Ｋα）の画像がそれぞれ示される。
【００４３】
図１１は、実施例２のコアシェル粒子の断面を見せるＴＥＭ画像である。図１１内に示される挿入図は、それぞれ図１１のＴＥＭ画像内の囲まれた３つの領域の制限視野電子回折（ＳＡ−Ｄｉｆｆ）パターンである。電子回折パターンの結果は、実施例２のコアシェル粒子はチタン酸ストロンチウム及びＴｉＮを包含することを示す。  図１２は、実施例３のコアシェル粒子のＸ線回折分析である。図１２中、円形の符号でマークされているピークは、ＴｉＮのピークを表し、菱形の符号でマークされるピークは、チタン酸リチウムのピークを表す。その結果は、実施例３のコアシェル粒子はもっぱらＴｉＮとチタン酸リチウムとを有し、不純物もしくは副生物を含まないことを示す。
【００４４】
図１３は、実施例３のコアシェル粒子のＴＥＭ画像である。図１４は、実施例３のコアシェル粒子の断面のＴＥＭ画像である。図１４内の挿入図は、それぞれ図１４のＴＥＭ画像内の囲まれた３つの領域の制限視野電子回折（ＳＡ−Ｄｉｆｆ）パターンである。電子回折パターンの結果は、実施例３のコアシェル粒子はＬｉ４Ｔｉ５Ｏ１２（ＬＴＯ）及びＴｉＮを包含することを、示す。
【００４５】
本発明の方法によると、コア本体１を封入し且つ該コア本体１に相互結合したシェル層２を形成するため、チタン化合物紛体及び無機塩紛体の混合物の予備成形紛体を、焼成及び固相反応に付すことにより、先行技術に関連した前述の欠点を除去することができる。
【００４６】
本発明は、最も実際的な実施形態とみなされるもの関連して記載されてきたが、言うまでもなく、本発明は開示された実施形態に限定されず、最も広い解釈及び同等の取り決めの精神及び範囲内に包含される様々な取り決めをカバーすることが意図される。
【符号の説明】
【００４７】
１  コア本体
２  シェル層
【図１】
2016037439.tif 000003
【図２】
2016037439.tif 000004
【図３】
2016037439.tif 000005
【図４】
2016037439.tif 000006
【図５】
2016037439.tif 000007
【図６】
2016037439.tif 000008
【図７】
2016037439.tif 000009
【図８】
2016037439.tif 000010
【図９】
2016037439.tif 000011
【図１２】
2016037439.tif 000012
【図１３】
2016037439.tif 000013
【図１０】
2016037439.tif 000014
【図１１】
2016037439.tif 000015
【図１４】
2016037439.tif 000016
【外国語明細書】
2016037439000001.pdf